КОМПОЗИЦИИ И СПОСОБЫ ОБСЛУЖИВАНИЯ ПОДЗЕМНЫХ СКВАЖИН

1. Прокачиваемая герметизирующая композиция для создания гидравлической изоляции в цементированной подземной скважине, содержащая суспензию алюмосиликатных частиц, частиц соединения алюминия/кремнезема, или частиц соединения алюминия/силиката, и их комбинации.
2. Композиция по п.1, в которой алюмосиликатные частицы включают один или более представителей из списка, включающего: каолин, метакаолин, зольную пыль, шлак, природный цеолит, искусственный цеолит, природный пуццолан и искусственный пуццолан.
3. Композиция по п.1, где подземная скважина была зацементирована портландцементом, смесью извести и кремнезема, смесью извести и пуццолана, кальций-алюминатным цементом, химически связанным фосфатным керамическим материалом, или их комбинациями.
4. Композиция по п.1, в которой средний размер частиц является меньшим или равным 15 мкм.
5. Композиция по п.1, имеющая жидкостную фазу, причем указанная жидкостная фаза включает воду.
6. Композиция по п.1, дополнительно содержащая один или более утяжеляющих материалов, выбранных из: ильменита, гематита, барита и тетраоксида марганца.
7. Композиция по п.1, дополнительно содержащая гексаметафосфат натрия и/или латекс, и/или растворимые силикатные соединения, и/или гидроксидные соединения.
8. Композиция по п.1, дополнительно содержащая набухающие в щелочи полимеры, предпочтительно представляющие собой латексы, суперпоглощающие полимеры или оба этих типа.
9. Способ обслуживания цементированной буровой скважины в контакте с подземным пластом, включающий стадии, на которых:
i. готовят герметизирующую композицию, включающую суспензию, содержащую алюмосиликатные частицы, смеси частиц соединения алюминия/кремнеземных частиц, или смеси частиц соединения алюминия/силикатных частиц, и их комбинации.
ii. закачивают герметизирующую композицию в полости в буровой скважине, которые соседствуют с затвердевшим цементом; и
iii. обеспечивают герметизирующей композиции возможность реагировать с поверхностями затвердевшего цемента и образовывать затвердевший продукт, тем самым, формируя уплотнение.
10. Способ по п.9, в котором буровая скважина была зацементирована портландцементом, смесью извести и кремнезема, смесью извести и пуццолана, кальций-алюминатным цементом или химически связанным фосфатным керамическим материалом, или их комбинациями, предпочтительно портландцементом.
11. Способ по пп.9-10, в котором алюмосиликатные частицы включают один или более представителей из списка, включающего: каолин, метакаолин, зольную пыль, шлак, природный цеолит, искусственный цеолит, природный пуццолан и искусственный пуццолан.
12. Способ по п.9, в котором средний размер частиц является меньшим или равным 15 мкм.
13. Способ по п.9, в котором композиция дополнительно содержит один или более утяжеляющих материалов, выбранных из списка, включающего: ильменит, гематит, барит и тетраоксид марганца.
14. Способ по п.9, в котором композиция дополнительно содержит гексаметафосфат натрия и/или латекс, и/или растворимые силикатные соединения, и/или гидроксидные соединения.
15. Способ по п.9, в котором композиция дополнительно содержит набухающие в щелочи полимеры, предпочтительно представляющие собой латексы, суперпоглощающие полимеры или оба этих типа.